СПОСОБ ПРОИЗВОДСТВА ГОРЯЧИМ ЦИНКОВАНИЕМ МЕТОДОМ ПОГРУЖЕНИЯ СТАЛЬНОГО ЛИСТА, ОБЛАДАЮЩЕГО ПРЕКРАСНЫМИ ОБРАБАТЫВАЕМОСТЬЮ, ВЫКРАШИВАЕМОСТЬЮ И СКОЛЬЗКОСТЬЮ

1. Способ производства горячим цинкованием методом погружения стального листа, обладающего прекрасными обрабатываемостью, выкрашиваемостью и скользкостью, отличающийся тем, что сляб, содержащий, мас.%:
С: от 0,01 до 0,12;
Mn: от 0,05 до 0,6;
Si: от 0,002 до 0,1;
Р: 0,05 или меньше;
S: 0,03 или меньше;
растворенный Al: от 0,005 до 0,1;
N: 0,01 или меньше;
Fe и неизбежные примеси: остальное,
обрабатывают горячей прокаткой, травлением и холодной прокаткой с последующими отжигом при температуре от 650 до 900°С, охлаждением до температуры от 250 до 450°С, выдерживанием при этой температуре в течение 120 мин или более, дальнейшим охлаждением до комнатной температуры, травлением, предварительным покрытием Ni или Ni-Fe без промежуточной дрессировки, нагревом со скоростью 5°С/с или более до температуры от 430 до 500°С, цинкованием в гальванической ванне, осушкой, нагревом со скоростью подъема температуры 20°С/с или более до температуры от 460 до 550°С без выдержки или с выдержкой в течение менее 5 с, охлаждением со скоростью 3°С/с или более, и заключительной дрессировкой при степени удлинения от 0,4 до 2%.
2. Способ по п.1, отличающийся тем, что сляб содержит в мас.% В: 0,005% или меньше.
3. Способ по п.1 или 2, отличающийся тем, что перед упомянутым предварительным нанесением покрытия проводят дрессировку со степенью удлинения 0,4% или меньше.